(57)【特許請求の範囲】
【請求項１】
塩化ビニル系樹脂１００重量部に対して、ヘキシリルリンゴ酸ジオクチルエステル、ヘキシリルリンゴ酸ジ（２−エチル−ヘキシル）エステル、オクチリルリンゴ酸ジオクチルエステル、オクチリルリンゴ酸ジ（２−エチル−ヘキシル）エステル、デシリルリンゴ酸ジデシルエステル、ドデシリルリンゴ酸ジオクチルエステル、ドデシリルリンゴ酸ジ（２−エチル−ヘキシル）エステルのいずれかを５〜１５０重量部、および安定剤１〜２０重量部を配合してなる樹脂組成物で作られた成形物からなることを特徴とする医療用器具。
【請求項２】
前記安定剤は、エポキシ化植物油、バリウム−亜鉛系安定剤およびカルシウム−亜鉛系安定剤のうちのいずれか１つ以上を主成分とするものである請求項１に記載の医療用器具。
【発明の詳細な説明】
【０００１】
【産業上の利用分野】
本発明は、医療用器具に関するもので、詳しく述べると、安全性の高い医療用器具に関するものである。さらに詳しく述べると、血液および血液成分の保存性能を維持しつつ、かつ安全性の高い血液バッグに関するものである。
【０００２】
【従来技術】
近年、輸血用の血液の保存容器としては、おもに赤血球のダメージを少なくするために硬いガラス容器から柔軟なポリ塩化ビニル製のソフトバッグに変更されてきた。その柔軟な軟質ポリ塩化ビニル製の血液バッグは、その加工性、柔軟性、透明性、低水蒸気透過性、耐熱性などの良好さの故にますます使用されてきている。これらの軟質ポリ塩化ビニルは、可塑剤としてフタル酸エステルが３０〜６０重量部含まれている。そのフタル酸エステル等の可塑剤は血液保存時に経時的に血液中に溶出し、血液成分である各種細胞の、特に赤血球の表面の細胞膜を保護するという肯定的な作用が知られている。またフタル酸エステルは、輸血によって体内に送り込まれたときに、その安全性を心配する声があることも事実である。  それにより、フタル酸より安全性の高いリンゴ酸を骨格とするリンゴ酸エステル系の可塑剤が発明されたが、４℃で、４週間目までは良好な血液保存性能を示したが、その後６週間目では十分な血液保存性能を示さなかった。これは、血液中での可塑剤の分解が早すぎ、溶血抑制効果を十分発揮できるほどの血中濃度を維持することができなかったからである。
【０００３】
【発明が解決しようとする課題】
以上述べたように、従来から医療用軟質ポリ塩化ビニルに用いている可塑剤のフタル酸エステルやリンゴ酸エステルと同程度の可塑化効率を維持し、また、フタル酸エステルやリンゴ酸エステルと同等以上の赤血球膜保護効果を有し、さらにフタル酸エステルより安全性が高い可塑剤を選定することによって、従来と同等以上の血液保存性能をもち、安全性の高い軟質ポリ塩化ビニル樹脂組成物から成形された医療用器具を得ることを目的とする。
【０００４】
【課題を解決するための手段】
本発明は塩化ビニル系樹脂１００重量部に対して、一般式（I）
【０００５】
【化２】
0003549246.tif 000002
【０００６】
（ただし、一般式（I）中のＲ1およびＲ2はそれぞれ炭素数２〜１８での飽和または不飽和の炭化水素であり、Ｒ3は炭素数４〜１８の飽和または不飽和の炭化水素を示す）を有するアシル化リンゴ酸ジアルキルエステル５〜１５０重量部、および安定剤１〜２０重量部を配合してなる樹脂組成物で作られた医療用器具である。また本発明は、一般式（I）中のＲ1およびＲ2が４、６、８、１０、１２の飽和または不飽和の炭化水素で、Ｒ3の炭素数が４〜１２の飽和または不飽和の炭化水素であることを特徴とする医療用具である。また、本発明のアシル化リンゴ酸ジアルキルエステルがペンチリルリンゴ酸ジブチルエステル、ペンチリルリンゴ酸ジヘキシルエステル、ペンチリルリンゴ酸ジオクチルエステル、ペンチリルリンゴ酸ジ（２−エチル−ヘキシル）エステル、ペンチリルリンゴ酸ジデシルエステル、ペンチリルリンゴ酸ジドデシルエステル、ヘキシリルリンゴ酸ジブチルエステル、ヘキシリルリンゴ酸ジヘキシルエステル、ヘキシリルリンゴ酸ジオクチルエステル、ヘキシリルリンゴ酸ジ（２−エチル−ヘキシル）エステル、ヘキシリルリンゴ酸ジデシルエステル、ヘキシリルリンゴ酸ジドデシルエステル、ヘプチリルリンゴ酸ジブチルエステル、ヘプチリルリンゴ酸ジヘキシルエステル、ヘプチリルリンゴ酸ジオクチルエステル、ヘプチリルリンゴ酸ジ（２−エチル−ヘキシル）エステル、ヘプチリルリンゴ酸ジデシルエステル、ヘプチリルリンゴ酸ジドデシルエステル、オクチリルリンゴ酸ジブチルエステル、オクチリルリンゴ酸ジヘキシルエステル、オクチリルリンゴ酸ジオクチルエステル、オクチリルリンゴ酸ジ（２−エチル−ヘキシル）エステル、オクチリルリンゴ酸ジデシルエステル、オクチリルリンゴ酸ジドデシルエステル、ノニリルリンゴ酸ジブチルエステル、ノニリルリンゴ酸ジヘキシルエステル、ノニリルリンゴ酸ジオクチルエステル、ノニリルリンゴ酸ジ（２−エチル−ヘキシル）エステル、ノニリルリンゴ酸ジデシルエステル、ノニリルリンゴ酸ジドデシルエステル、デシリルリンゴ酸ジブチルエステル、デシリルリンゴ酸ジヘキシルエステル、デシリルリンゴ酸ジオクチルエステル、デシリルリンゴ酸ジ（２−エチル−ヘキシル）エステル、デシリルリンゴ酸ジデシルエステル、デシリルリンゴ酸ジドデシルエステル、ドデシリルリンゴ酸ジブチルエステル、ドデシリルリンゴ酸ジヘキシルエステル、ドデシリルリンゴ酸ジオクチルエステル、ドデシリルリンゴ酸ジ（２−エチル−ヘキシル）エステル、ドデシリルリンゴ酸ジデシルエステル、ドデシリルリンゴ酸ジドデシルエステルであることを特徴とする医療用器具である。また、本発明の安定剤がエポキシ化植物油、バリウム−亜鉛系およびカルシウム−亜鉛系安定剤を主成分とするものであることを特徴とする医療用器具である。また、本発明の成形物が血液バッグおよびチューブであることを特徴とする医療用器具である。
【０００７】
本発明による医療用器具用樹脂組成物に使用される塩化ビニル系樹脂としては、塩化ビニルの単独重合体の他に、塩化ビニルを７０重量％以上、好ましくは８５重量％以上含有する塩化ビニリデン等の他の単量体との共重合体の使用も可能である。また、その平均重合度は７００〜３０００、好ましくは１０００〜２４００である。さらに、塩化ビニルに対する共単量体としては、塩化ビニリデン、エチレン、プロピレン、酢酸ビニル、臭化ビニル、フッ化ビニル、スチレン、ビニルトルエン、ビニルピリジン、アクリル酸、アルキルアクリレート（例えば、メチルアクリレート、エチルアクリレート、イソプロピルアクリレート、ｎ−ブチルアクリレート、２−エチルヘキシルアクリレートなど）、メタクリル酸、アルキルメタクリレート（例えば、メチルメタクリレート、エチルメタクリレート、２−エチルヘキシルメタクリレートなど）、アクリロニトリル、メタクリニトリルなどがある。また、塩化ビニル樹脂には、スチレン−アクリロニトリル共重合体、スチレン−メタクリロニトリル共重合体を配合する事もできる。
【０００８】
可塑剤として使用されるアシル化リンゴ酸ジアルキルエステルは、一般式（I）で示されるもので、塩化ビニル系樹脂１００重量部に対して５〜１５０重量部、好ましくは４０〜１００重量部、さらに好ましくは５０〜８０重量部使用される。一般式（I）におけるＲ1およびＲ2はそれぞれ炭素数２〜１８の飽和または不飽和の炭化水素、好ましくは炭素数が２、４、６、８、１０、１２の飽和または不飽和の炭化水素である。さらに好ましくは炭素数が４、６、８の飽和または不飽和の炭化水素である。すなわちＲ1またはＲ2の炭素数が１以下では可塑剤の溶出量が高くなり、一方Ｒ1またはＲ2の炭素数が１９以上では可塑化効率が低いので十分な柔軟性を得るには過量の配合量を必要とし、塩化ビニル系樹脂との相溶性の点で劣る。また、Ｒ1およびＲ2は直鎖または側鎖でもよく、構造異性体を含むものである。
【０００９】
また、一般式（I）におけるＲ3は炭素数が４〜１８の飽和または不飽和の炭化水素、好ましくは炭素数が４〜１２、さらに好ましくは炭素数が４〜１０である。すなわち、Ｒ3の炭素数が４より小さいと、Ｒ1、Ｒ2とのバランスにもよるが、可塑剤の血液中での加水分解速度が早く、溶血を抑制するのに十分な可塑剤濃度（血中有効濃度）を維持できない。また、１８より大きいと血液中に溶出する速度が遅く溶血を抑制するのに十分な可塑剤濃度（血中有効濃度）が得られなくなり、また、可塑化効率が悪く、柔軟なシートを得るには過量の可塑剤を使用しなくてはならない。
【００１０】
これらのアシル化リンゴ酸ジアルキルエステルの合成法は特に特別の方法ではなく、リンゴ酸の酸のエステル化反応はリンゴ酸と２倍モル強に相当するアルコールを硫酸存在下で加熱して反応させた。反応生成物をカセイソーダで中和し、水洗した後、蒸留にて精製した。さらにリンゴ酸の水酸基のエステル化反応は、相当する酸無水物または酸クロライドを硫酸存在下で反応させた。反応生成物をカセイソーダで中和し、水洗した後、蒸留にて精製した。
【００１１】
また、安定剤としては、エポキシ化合物、例えばエポキシ化大豆油、エポキシ化アマニ油などのエポキシ化植物油、ジ−２−エチルヘキシルエポキシヘキサヒドロフタレート、ビニルシクロヘキサンジオキサイド、３、４−エポキシ−６−メチルシクロヘキシルメチル−３、４−エポキシ−６−メチルシクロヘキサンカーボネート、ジシクロペンタジエンジオキサイドなどのシクロヘキセンオキサイド誘導体やカルシウム、亜鉛、バリウム、マグネシウム、錫などとステアリン酸、ラウリン酸、リシノール酸、ナフテン酸、２−エチルヘキソイン酸などとの金属せっけん類、例えばステアリン酸カルシウム、ステアリン酸亜鉛、ラウリン酸カルシウム、ラウリン酸亜鉛、ステアリン酸バリウム、ステアリン酸マグネシウム、ステアリン酸錫などあるいは前記エポキシ化合物と金属せっけん類との混合物が配合される。また、この他に、ジデシルフェニルホスファイトなどの亜リン酸エステル、ステアロイルベンゾメタンとパルミトイルベンゾイルメタンとの混合物のような有機系安定剤がある。その量は、塩化ビニル系樹脂１００重量部に対して通常１〜２０重量部、好ましくは２〜１５重量部である。前記安定剤は、それぞれ単独でも使用可能であるが、前記エポキシ化合物と金属せっけん類、亜リン酸エステルまたは有機系安定剤と併用することが好ましい。前記エポキシ化合物は、塩化ビニル系樹脂１００重量部に対して通常１〜１５重量部、好ましくは５〜１０重量部であり、エポキシ化大豆油が最も好ましい。また金属せっけん類、亜リン酸エステルまたは有機安定剤は、塩化ビニル系樹脂１００重量部に対して０.０１〜８重量部、好ましくは０.０５〜５重量部であり、Ｃａ−Ｚｎ系あるいはＢａ−Ｚｎ系金属せっけんが好ましい。
【００１２】
アシル化リンゴ酸ジアルキルエステルが輸血等により血液中に投与されたときの毒性データは示されていないが、リンゴ酸自体は生体内にある物質であり、生体内に無いフタル酸構造を持つフタル酸エステルに比べて毒性が低いことが容易に推定できる。
【００１３】
次に、図面を参照しながら、本発明の医療用器具の一例として、血液バッグを製造した場合について説明する。すなわち、図１は血液バッグを示すもので、複数個のピールタブ付き排出口１と排出口２を備えた本発明の樹脂組成物製の採血バッグ３は、その周縁部を高周波加熱あるいはその他の加熱手段により融着されており、該採血バッグの内部空間５に連通する本発明の樹脂組成物製の採血チューブ６が連結されている。この採血バッグの内部空間には、抗凝固剤としてＣＰＤ液などが収納されている。また、前記採血チューブ６の先端には、採血針７がとりつけられる。
【００１４】
また、前記採血バッグ３の他に本発明の樹脂組成物製の子バッグを連結する場合には、ピールタブ付き排出口９を備えた本発明の樹脂組成物製の周縁部１０を融着され、かつその内部空間１１に連通する本発明の樹脂組成物製の連結チューブ１２を備えた第１の子バッグ１３が分岐管１４を介して採血バッグ３の連結用排出口２に、連結部１５により連結された連結チューブ１６と連結される。また、ビールタブ付き排出口１７を備えかつ周縁部１８を高周波シールされ、その内部空間１９に連通する本発明の樹脂組成物製の連結チューブ２１を備えた本発明の樹脂組成物製の子バッグ２２の前記連結チューブ２１が分岐管１４を介して連結チューブ１２、１６と連結される。
【００１５】
以上は、血液バッグを例にとって説明したが、その他の血液保存容器、輸血システム用容器、血液回路用容器、輸液入りバッグ等あるいはカテーテルや透析用チューブなどの各種医用チューブや人工腎臓、人工肺、人工肝臓などの人工臓器、呼吸回路用チューブなどの呼吸回路装置関連器具などについても同様に使用できる。本発明の医療用器具としての用途は特に耐寒性が優れているので、血液等の凍結保存容器や血液バッグとして好適であり、さらに血液バッグおよびこれに接続されたチューブに用いた場合に効果が顕著であるが、要は体液・薬液等の液体や気体といった流体が該医療用器具に注入、排出もしくは保存されたり接触したりするものである場合、好適であり、本発明の目的に合致するものであれば特に限定されるものではない。
【００１６】
【実施例】
次に実施例を挙げて本発明をさらに詳細に説明する。
【００１７】
（実施例１〜４および比較例１〜２）
ポリ塩化ビニル（鐘ヶ淵化学社製Ｓ−１００３；平均重合度１３００）１００重量部に対して表１に示す可塑剤および安定剤を、同表に示す割合で混合し、常法すなわち押し出し成形によって約０．４ｍｍ厚みのシートを得た。該シートの引張り物性、溶出物試験、安全性試験（細胞毒性試験）の結果を同表に示した。また、該シートを所定の形状に裁断した後、２枚を重ね合わせ、内表面積が約５０平方センチメートルになるように高周波シールし試験用の血液バッグを作製した。このバッグを融封したのち高圧蒸気滅菌を施した所、実施例、比較例のいずれにも、顕著な変形は見られず、実用上問題なかった。
【００１８】
このシート表裏合計６平方センチメートルの試験片をガラス製試験管中に入れた後に高圧蒸気滅菌（１２１℃２０分）した。これにＣＰＤ加人全血５ｍｌを無菌的に分注した後密栓し、４℃で４２日間静置保存した。保存後１５００ｒｐｍ、１０分、室温で遠心分離し、上澄の血漿中に含まれるヘモグロビンの濃度をシアンメトヘモグロビン法で測定し、これを保存中に生じた溶血の指標とした。結果を表１に示した。
【００１９】
【表１】
0003549246.tif 000003
【００２０】
ＨＤＯＭ：ヘキシリルリンゴ酸ジオクチルエステル
ＯＤＯＭ：オクチリルリンゴ酸ジオクチルエステル
ＤＤＯＭ：ドデシリルリンゴ酸ジオクチルエステル
ＤＤＤＭ：デシリルリンゴ酸ジデシルエステル
ＡＤＯＭ：アセチルリンゴ酸ジオクチルエステル、
ＤｎＤＰ：フタル酸ジ−ｎ−デシルエステル
【００２１】
尚、引張り物性は、東洋精機製作所製ストログラフを用い、日本工業規格ＪＩＳＫ−６３０１に準じて行い、ゴム３号ダンベルを引っ張り速度毎分２００ｍｍ、２３℃で測定した。溶出物試験は、厚生省公示第４４８号「塩化ビニル樹脂製血液セット基準」に準じて行い、合格・不合格を判断した。細胞毒性試験は、１８平方センチメートルの検体シートと３ｍｌのＭＥＭ培地（日本製薬社製）をスクリューバイアル瓶に入れ、１２１℃６０分オートクレーブ処理を行って抽出液を得る。その液をＨｅｌａ−Ｓ３細胞に投与し、３７℃２日間培養したのち顕微鏡で観察し、抽出液を投与していない空試験と比較して差のないものを陰性、細胞の増殖が妨げられていたもの、あるいは細胞が死滅したものを陽性とした。
【００２２】
（実施例５〜８および比較例３〜４）
表２に示す各可塑剤をエタノールに溶解して５００００ｐｐｍ溶液とし、一種の可塑剤につき２本のガラス試験管を用意した。それぞれに１０ｍＭリン酸緩衝生理食塩水（ＰＢＳ、ｐＨ７．４）を４．９０ｍｌ入れ、可塑剤エタノール溶液を５０μｌ加え（可塑剤最終濃度５００ｐｐｍ）よく撹拌した。２本のうち１本にＣＰＤ加ヒト血漿５０μｌを加え、もう１本の試験管にはＰＢＳ５０μｌを加えて対照とした、両方の試験管を３７℃でインキュベートした。
【００２３】
２４０分経過後に５００μｌをサンプリングし、これにイソプロパノール５ｍｌを加えてよく撹拌し、さらにジエチルエーテル５ｍｌを加えて再度よく撹拌した後、遠心分離（２５００ｒｐｍ、１０ｍｉｎ）した。上層を取って３０℃、窒素ガス下で溶媒を留去し、残渣を５００μｌの酢酸エチルに溶解させ、可塑剤残存量をガスクロマトグラフィーで定量した。その結果を可塑剤残存率として表２に示す。
【００２４】
＜ガスクロマトグラフィー条件＞
・カラム  ：  Silicone SE-30、 Chromosorb WAW DMCS 5%、 1.1m
・ヘリウムガス流速  ：  60 ml/min
・検出器  ：  ＦＩＤ
・試料添加量  ：  ５μｌ
・カラム温度  ：  ２００℃
【００２５】
【表２】
0003549246.tif 000004
【００２６】
可塑剤残存率を示す表２より、血漿を添加しない対照においては、３７℃４時間のインキュベーションでは、いずれの可塑剤もほとんど分解されていなかった（表２に示さず）。これに対し、血漿を添加した場合は、フタル酸エステル（比較例４）は、３７℃２４０分のインキュベーションでは、ほとんど分解されなかったのに対し、アセチルリンゴ酸ジオクチルエステル（比較例３）では３８％が分解されていた。一方、本発明のアシル化リンゴ酸ジアルキルエステル（実施例１〜４）では、フタル酸エステルより分解は早いが、比較例で示したリンゴ酸エステルより分解が遅いことがわかった。この結果は、分解されることによって、フタル酸エステルより安全性が高く、血液中に溶出後の本発明のアシル化リンゴ酸ジアルキルエステルの血中濃度は、長期間、高く維持される事を示唆している。
【００２７】
【発明の効果】
本発明による医療用器具は、従来からの可塑剤であるフタル酸エステルに比べて、同様の物性（引張弾性）を持ち、同様の加工（押し出し成形、高周波シール、接着、滅菌など）が可能であり、しかも安全性が高いという効果があった。また、従来のリンゴ酸エステルに比べて、血液中での分解速度が遅いため長期にわたって血中濃度（血液中の可塑剤濃度）が維持され、溶血抑制効果を発揮できるという効果が見られた。さらに、血液バッグ用材料として使用された場合には、血液成分特に赤血球の保存性能が良く、しかも安全性が高いという効果があった。
【図面の簡単な説明】
【図１】本発明による血液バッグの一例を示す平面図。
【符号の説明】
１，２，９，１７・・・排出口
３・・・採血バッグ
６，１６，２１・・・チューブ
７・・・採血針
１３，２２・・・子バッグ
【図１】
0003549246.tif 000005